도 1 은 1 내지 4 인치 ( 2 . 5 cm× 10 . 1 cm ) × 1 내지 4 인치 ( 2 . 4 cm× 10 . 1 cm ) × 두께 약 0 . 1 인치 ( 0 . 25 cm ) 내지 약 0 . 25 인치 ( 0 . 6 cm ) 의 범위 의 치수 를 지니 는 시험 시편 의 표면 상 에서 금속 이트륨 을 이트륨 옥사이드 ( Y 2 O 3 ) 로 전환 시키 는 동안 의 온도 에서 의 처리 시간 을 나타내 는 그래프 ( 100 ) 이 다 . 시험 시편 은 이트륨 금속 의 큰 바 스톡 ( bar stock ) 으로부터 생성 되 었 으며 , 상기 된 치수 로 기계 가공 되 었 다 . 기계 가공 된 시편 상 의 평균 표면 조도 는 약 0 . 1 ㎛ Ra 이 었 지만 , 1 . 0 ㎛ Ra 이하 의 표면 조도 가 사용 되 어 양호 한 결과 를 생성 시켰 다 . 이러 한 결과 는 열 적 산화 공정 을 사용 하 여 이트륨 금속 기판 의 표면 상 에 이트륨 - 함유 옥사이드 를 생성 시키 는 본 방법 의 놀라운 이점 이 다 . 도 2 에서 알 수 있 는 바 와 같이 , 이트륨 금속 기판 과 그러 한 기판 표면 상 의 열 적 산화 - 생성 된 이트륨 옥사이드 코팅 사이 의 계면 은 공극 및 균열 이 없 으며 이트륨 금속 의 표면 을 따라 존재 한다 .